(57)【要約】  硬化性と接着性が優れる組成物の提供。下記（１）〜（５）を含有する組成物。（１）（１）重合性ビニルモノマー１００質量部中、（１−１）１０〜７０質量部、（１−２）１０〜６０質量部であり、（１−３）１０〜６０質量部を含有する重合性ビニルモノマー（１−１）一般式（Ａ）で示される（メタ）アクリル系モノマー一般式（Ａ）Ｚ−Ｏ−Ｒ1（式中、Ｚは（メタ）アクリロイル基を示し、Ｒ1はアルキル基を示す。）（１−２）一般式（Ｂ）で示される（メタ）アクリル系モノマー［化１］2019059239.tif 000015（１−３）多価アルコールの（メタ）アクリル酸エステルである（メタ）アクリル系モノマー（２）熱ラジカル重合開始剤（３）光ラジカル重合開始剤（４）芳香族アミン及び／又はピリジン誘導体（５）有機金属塩
2019059239.tif 000002
【特許請求の範囲】
【請求項１】
下記（１）〜（５）を含有する組成物。
（１）（１）重合性ビニルモノマー１００質量部中、（１−１）１０〜７０質量部、（１−２）１０〜６０質量部であり、（１−３）１０〜６０質量部を含有する重合性ビニルモノマー
（１−１）一般式（Ａ）で示される（メタ）アクリル系モノマー
一般式（Ａ）
Ｚ−Ｏ−Ｒ1
（式中、Ｚは（メタ）アクリロイル基を示し、Ｒ1はアルキル基を示す。）
（１−２）一般式（Ｂ）で示される（メタ）アクリル系モノマー
【化１】
2019059239.tif 000014
（１−３）多価アルコールの（メタ）アクリル酸エステルである（メタ）アクリル系モノマー
（２）熱ラジカル重合開始剤
（３）光ラジカル重合開始剤
（４）芳香族アミン及び／又はピリジン誘導体
（５）有機金属塩
【請求項２】
（１−３）多価アルコールの（メタ）アクリル酸エステルである（メタ）アクリル系モノマーが、トリメチロールプロパントリ（メタ）アクリレートである請求項１記載の組成物。
【請求項３】
（５）有機金属塩がβ−ジケトンキレート、β−ケトエステルキレート、有機酸金属塩からなる群の１種以上である請求項１又は２記載の組成物。
【請求項４】
請求項１〜３のうちの１項記載の組成物を第一剤と第二剤の二剤に分け、第一剤が少なくとも（２）熱ラジカル重合開始剤を含有し、第二剤が少なくとも（４）芳香族アミン及び／又はピリジン誘導体と（５）有機金属塩を含有する二剤型の組成物。
【請求項５】
請求項１〜４のうちの１項記載の組成物からなる接着剤組成物。
【請求項６】
ダンパー材の接着に使用する請求項５記載の接着剤組成物。
【請求項７】
請求項５又は６記載の接着剤組成物により被着体を接合する接合体。
【請求項８】
被着体がダンパー材である請求項７記載の接合体。
【発明の詳細な説明】
【技術分野】
【０００１】
本発明は、例えば、接着剤組成物等の組成物に関する。
【背景技術】
【０００２】
常温かつ短時間で硬化する常温硬化型接着剤への要求は、省力化、省資源及び省エネルギー等のために年々増大する傾向にある。従来、常温硬化型接着剤として例えば、第二世代アクリル系接着剤（以下ＳＧＡという）が知られている。【０００３】
ＳＧＡは二剤型であるが、二剤の正確な計量を必要とせず、不完全な計量や混合、時には二剤の接触だけでも、常温で数分又は数十分で硬化するため、作業性に優れる。しかもＳＧＡは衝撃接着強さが高く、ハミ出し部分の硬化も良好であるために、スピーカー部品の組み立て用の接着に好適である（特許文献１）。【０００４】
しかしながら、最近では、さらに生産タクトを短縮するために、数秒単位での硬化速度が求められている。【０００５】
紫外線硬化型接着剤は一般的に数秒で硬化するものもあるが、紫外線が当たらない部分は硬化しないという問題がある。【０００６】
特許文献２には、部材同士の接着に使用する組成物の硬化体を水に浸漬して接着した部材同士を水に浸漬し取り外す仮固定用の組成物であり、かつ、（Ａ）多官能（メタ）アクリレート、（Ｂ）単官能（メタ）アクリレート、（Ｃ）有機過酸化物、（Ｄ）分解促進剤、（Ｅ）光重合開始剤及び（Ｇ）粒状物質を含有する組成物を二剤に分け、第一剤が少なくとも（Ｃ）を含有し、第二剤が少なくとも（Ｄ）を含有する二剤型の組成物が記載されている。しかし特許文献２は、（メタ）アクリル系モノマーの種類や配合割合については概括的に記載しているのみであって、硬度が要求されるダンパー材としての使用を想定できるものでもない。【０００７】
特許文献３には、（Ａ）ニトリルブタジエンラバー、（Ｂ）（メタ）アクリル系組成物、（Ｃ）エナール構造を有する化合物及び（Ｆ）ラジカル重合開始剤を含有する第一剤と、（Ａ）ニトリルブタジエンラバー、（Ｂ）（メタ）アクリル系組成物、（Ｄ）アミン構造を有する化合物及び（Ｅ）銅を含む化合物を含有する第二剤と、を含有する組成物が記載されている。しかし、特許文献３も（メタ）アクリル系モノマーの種類や配合割合については概括的に記載しているのみであって、硬度が要求されるダンパー材としての使用を想定できるものでもない。また特許文献３の実施例は、メタクリル酸を使用するものであり、（メタ）アクリル酸エステルを使用しない。
【先行技術文献】
【特許文献】
【０００８】
【特許文献１】特開２０００−１５９８３５号公報
【特許文献２】国際公開第２０１３／０３９２２６号公報
【特許文献３】国際公開第２０１０／０４１７１０号公報
【発明の開示】
【発明が解決しようとする課題】
【０００９】
従来技術では上述した課題を解決できないことに鑑み、例えば、硬化性、硬度、接着性が両立できる組成物が求められている。
【課題を解決するための手段】
【００１０】
即ち、本発明は、以下を提供できる。【００１１】
＜１＞下記（１）〜（５）を含有する組成物。
（１）（１）重合性ビニルモノマー１００質量部中、（１−１）１０〜７０質量部、（１−２）１０〜６０質量部であり、（１−３）１０〜６０質量部を含有する重合性ビニルモノマー
（１−１）一般式（Ａ）で示される（メタ）アクリル系モノマー
一般式（Ａ）
Ｚ−Ｏ−Ｒ1
（式中、Ｚは（メタ）アクリロイル基を示し、Ｒ1はアルキル基を示す。）
（１−２）一般式（Ｂ）で示される（メタ）アクリル系モノマー
【化１】
2019059239.tif 000003
（１−３）多価アルコールの（メタ）アクリル酸エステルである（メタ）アクリル系モノマー
（２）熱ラジカル重合開始剤
（３）光ラジカル重合開始剤
（４）芳香族アミン及び／又はピリジン誘導体
（５）有機金属塩【００１２】
＜２＞（１−３）多価アルコールの（メタ）アクリル酸エステルである（メタ）アクリル系モノマーが、トリメチロールプロパントリ（メタ）アクリレートである＜１＞記載の組成物。【００１３】
＜３＞（５）有機金属塩がβ−ジケトンキレート、β−ケトエステルキレート、有機酸金属塩からなる群の１種以上である＜１＞又は＜２＞記載の組成物。【００１４】
＜４＞＜１＞〜＜３＞のうちの１項記載の組成物を第一剤と第二剤の二剤に分け、第一剤が少なくとも（２）熱ラジカル重合開始剤を含有し、第二剤が少なくとも（４）芳香族アミン及び／又はピリジン誘導体と（５）有機金属塩を含有する二剤型の組成物。【００１５】
＜５＞＜１＞〜＜４＞のうちの１項記載の組成物からなる接着剤組成物。【００１６】
＜６＞ダンパー材の接着に使用する＜５＞記載の接着剤組成物。【００１７】
＜７＞＜５＞又は＜６＞記載の接着剤組成物により被着体を接合する接合体。【００１８】
＜８＞被着体がダンパー材である＜７＞記載の接合体。
【発明の効果】
【００１９】
本発明の組成物は、硬化性と接着性と硬度に優れる。
【図面の簡単な説明】
【００２０】
【図１】スピーカーの断面図である。
【図２】スピーカー３点部の構造を示す半断面図である。
【発明を実施するための形態】
【００２１】
以下、本実施形態を詳細に説明する。本明細書における数値範囲は、別段の定めのないかぎり、その上限値と下限値を含むものとする。
【００２２】
（１）重合性ビニルモノマーは、ラジカル重合可能であればよい。重合性ビニルモノマーは、（メタ）アクリル系モノマーが好ましい。（メタ）アクリル系モノマーとは、例えば、（メタ）アクリル酸誘導体モノマーをいう。
【００２３】
（１）重合性ビニルモノマー１００質量部とは、（１−１）、（１−２）及び（１−３）の合計１００質量部であることが好ましい。（１）重合性ビニルモノマー１００質量部とは、第一剤中の（１）重合性ビニルモノマーと第二剤中の（１）重合性ビニルモノマーの合計１００質量部であることが好ましい。
【００２４】
（メタ）アクリル系モノマーの含有量は重合性ビニルモノマー１００質量部中、７０質量部以上が好ましく、８５質量部以上がより好ましく、１００質量部が最も好ましい。
【００２５】
（１）重合性ビニルモノマーの含有量は、組成物１００質量部中、７０質量部以上が好ましく、８５質量部以上が好ましく、９０質量部以上が最も好ましい。
【００２６】
本実施形態で使用する（１）重合性ビニルモノマーは下記の（１−１）〜（１−３）を含有する。
【００２７】
（１−１）一般式（Ａ）で示される（メタ）アクリル系モノマー
一般式（Ａ）
Ｚ−Ｏ−Ｒ1
（式中、Ｚは（メタ）アクリロイル基を示し、Ｒ1はアルキル基を示す。）
【００２８】
Ｒ1は、炭素数１〜１０のアルキル基が好ましく、炭素数１〜３のアルキル基がより好ましい。炭素数１０以下だと表面硬化性が向上してベタツキがなく、硬化速度が向上する。Ｒ1は、非置換の炭化水素基が好ましい。Ｒ1は、鎖式基が好ましい。Ｒ1は、飽和基が好ましい。
【００２９】
このような（メタ）アクリル系モノマーとしては、メチル（メタ）アクリレート、エチル（メタ）アクリレート、プロピル（メタ）アクリレート及びイソプロピル（メタ）アクリレート等が挙げられ、これらの１種以上が使用できる。これらの中では、安価で接着性が良好な点で、メチル（メタ）アクリレートが好ましい。
【００３０】
（１−２）一般式（Ｂ）で示される（メタ）アクリル系モノマー
【化２】
2019059239.tif 000004
【００３１】
Ｒ2、Ｒ2’は炭素数２〜６個のアルキレン基が好ましく、炭素数２個のエチレン基がより好ましい。Ｒ3、Ｒ3’はメチル基が好ましい。ｍ＋ｎは０〜４０が好ましく、１〜３０がより好ましく、３〜２０が最も好ましく、４〜１７が尚更好ましい。ｍ＋ｎが４０以下であると接着性が向上する。
【００３２】
このような（メタ）アクリル系モノマーとしては、２，２−ビス（４−（メタ）アクリロキシフェニル）プロパン、２，２−ビス（４−（メタ）アクリロキシエトキシフェニル）プロパン、２，２−ビス（４−（メタ）アクリロキシジエトキシフェニル）プロパン、２，２−ビス（４−（メタ）アクリロキシプロポキシフェニル）プロパン、２，２−ビス（４−（メタ）アクリロキシテトラエトキシフェニル）プロパン及び２，２−ビス（４−（メタ）アクリロキシポリエトキシフェニル）プロパン等が挙げられ、これらの１種以上が使用できる。これらの中では、接着性と硬化速度の点で、２，２−ビス（４−（メタ）アクリロキシポリエトキシフェニル）プロパンが好ましい。
【００３３】
（１−３）多価アルコールの（メタ）アクリル酸エステルである（メタ）アクリル系モノマー。
【００３４】
このような（メタ）アクリル系モノマーとしては、例えば、一般式（Ｃ）、一般式（Ｄ）、一般式（Ｅ）又は一般式（Ｆ）で表される（メタ）アクリレートからなる群の１種以上が好ましい。
【００３５】
【化３】
2019059239.tif 000005
【００３６】
【化４】
2019059239.tif 000006
【００３７】
【化５】
2019059239.tif 000007
【００３８】
【化６】
2019059239.tif 000008
【００３９】
【化７】
2019059239.tif 000009
【００４０】
一般式（Ｃ）〜（Ｆ）においてＲ4のうちの少なくとも２つは一般式（Ｇ）で表される基であることが好ましい。一般式（Ｃ）〜（Ｅ）においてＲ4のうちの３つは一般式（Ｇ）で表される基であることがより好ましい。
【００４１】
これらの中では、非環式の多官能（メタ）アクリレートが好ましい。多官能（メタ）アクリレートとは、（メタ）アクリロイル基を２個以上有する化合物をいう。
【００４２】
このような（メタ）アクリル系モノマーとしては、例えば、トリメチロールプロパントリ（メタ）アクリレート、ネオペンチルグリコールジ（メタ）アクリレート、ペンタエリスリトールトリ（メタ）アクリレート、ペンタエリスリトールテトラ（メタ）アクリレート及びジペンタエリスリトールヘキサ（メタ）アクリレート等が挙げられる。これらの中では、硬度と硬化速度の点で、トリメチロールプロパントリ（メタ）アクリレートが好ましい。
【００４３】
（１−１）の使用量は、（１）の合計１００質量部中、１０〜７０質量部が好ましく、２０〜６０質量部がより好ましく、３０〜５０質量部が最も好ましい。１０質量部以上だと硬度が高くなりすぎず、７０質量部以下だと硬化速度が早く、硬度が低下しすぎない。
【００４４】
（１−２）の使用量は、（１）１００質量部中、１０〜６０質量部が好ましく、１７〜５０質量部がより好ましく、２０〜４０質量部が最も好ましい。１０質量部以上だと硬化速度が早く、接着性が大きく、硬度も低下しすぎず、６０質量部以下だと硬度が低下しすぎない。
【００４５】
（１−３）の使用量は、（１）１００質量部中、１０〜６０質量部が好ましく、１７〜５０質量部がより好ましく、２０〜４０質量部が最も好ましい。１０質量部以上だと硬化速度が早く、接着性が大きく、６０質量部以下だと硬度が高くなりすぎず、接着性が大きい。
【００４６】
本実施形態で使用する（２）熱ラジカル重合開始剤としては、クメンハイドロパーオキサイド、パラメンタンハイドロパーオキサイド、ターシャリーブチルハイドロパーオキサイド、ジイソプロピルベンゼンジハイドロパーオキサイド、メチルエチルケトンパーオキサイド、ベンゾイルパーオキサイド及びターシャリーブチルパーオキシベンゾエート等の有機過酸化物が好ましく、これらの１種以上が使用できる。これらの中では、成分（１）との反応性の点で、クメンハイドロパーオキサイドが好ましい。
【００４７】
本実施形態で使用する成分（２）の使用量は、成分（１）１００質量部に対して、０．５〜１０質量部が好ましく、１〜７質量部がより好ましい。０．５質量部以上だと硬化速度が早くなり、１０質量部以下だと貯蔵安定性が良くなる。
【００４８】
本実施形態で使用する（３）光ラジカル重合開始剤としては、ベンジル、ベンゾイン、ベンゾイン安息香酸、ベンゾインエチルエーテル、ベンゾインイソプロピルエーテル、ベンゾインイソブチルエーテル等のベンゾイン誘導体、ベンゾフェノン、４−フェニルベンゾフェノン等のベンゾフェノン誘導体、２，２−ジエトキシアセトフェノン、ベンジルジメチルケタール等のアルキルアセトフェノン誘導体、１−ヒドロキシシクロヘキシルフェニルケトン、１−（４−イソプロピルフェニル）２−ヒドロキシ−２−メチルプロパン−１−オン、１−（４−（２−ヒドロキシエトキシ）−フェニル）−２−ヒドロキシ−２−メチル−１−プロパン−１−オン、２−ヒドロキシ−２−メチル−１−フェニルプロパン−１−オン等のα−ヒドロキシアセトフェノン誘導体、ビスジエチルアミノベンゾフェノン、２−メチル−１−（４−（メチルチオ）フェニル）−２−モルフォリノプロパン−１−オン、２−ベンジル−２−ジメチルアミノ−１−（４−モルフォリノフェニル）−１−ブタノン−１等のα−アミノアルキルアセトフェノン誘導体、イソブチリル−メチルフォスフィン酸メチルエステル、イソブチリル−フェニルフォスフィン酸メチルエステル、ピバロイル−フェニルフォスフィン酸メチルエステル、２−エチルヘキサノイル−フェニルフォスフィン酸メチルエステル、ピバロイル−フェニルフォスフィン酸イソプロピルエステル、ｐ−トルイル−フェニルフォスフィン酸メチルエステル、ｏ−トルイル−フェニルフォスフィン酸メチルエステル、２，４−ジメチルベンゾイル−フェニルフォスフィン酸メチルエステル、ｐ−３級ブチルベンゾイル−フェニルフォスフィン酸イソプロピルエステル、ビバロイル−（４−メチルフェニル）−フォスフィン酸メチルエステル、ピバロイル−フェニルフォスフィン酸ビニルエステル、（メタ）アクリロイル−フェニルフォスフィン酸メチルエステル、イソブチリル−ジフェニルフォスフィンオキサイド、ピバロイル−ジフェニルフォスフィンオキサイド、１−メチル−１−シクロヘキサノイル−ジフェニルフォスフィンオキサイド、２−エチルヘキサノイル−ジフェニルフォスフィンオキサイド、ｐ−トルイル−ジフェニルフォスフィンオキサイド、ｏ−トルイル−ジフェニルフォスフィンオキサイド、ｐ−３級ブチルベンゾイル−ジフェニルフォスフィンオキサイド、（メタ）アクリロイルジフェニルフォスフィンオキサイド、ベンゾイル−ジフェニルフォスフィンオキサイド、２，２−ジメチル−ヘプタノイル−ジフェニルフォスフィンオキサイド、テレフタロイル−ビス−ジフェニルフォスフィンオキサイド、アジポイル−ビス−ジフェニルフォスフィンオキサイド、２，６−ジメチルベンゾイル−ジフェニルフォスフィンオキサイド、２，６−ジメトキシベンゾイル−フェニルフォスフィン酸メチルエステル、２，６−ジメチルベンゾイル−ジフェニルフォスフィンオキサイド、２，６−ジメトキシベンゾイル−ジフォスフィンオキサイド、２，４，６−トリメチルベンゾイル−フェニルフォスフィン酸メチルエステル、２，４，６−トリメチルベンゾイル−ジフェニルフォスフィンオキサイド、２，３，６−トリメチルベンゾイル−ジフェニルフォスフィンオキサイド、２��４，６−トリメチルベンゾイル−トリフォスフィン酸メチルエステル、２，４，６−トリメトキシベンゾイル−ジフェニルフォスフィンオキサイド、２，６−ジクロルベンゾイル−フェニルフォスフィン酸エステル、２，６−ジクロルベンゾイル−ジフェニルフォスフィンオキサイド、２，３，４，６−テトラメチルベンゾイル−ジフェニルフォスフィンオキサイド、２，６−ジブロムベンゾイル−ジフェニルフォスフィンオキサイド、２，６−ジメチルベンゾイル−ジフェニルフォスフィンオキサイド、２，４，６−トリメチルベンゾイルジフェニルフォスフィンオキサイド、２，４，６−トリメチルベンゾイル−フェニルフォスフィン酸メチルエステル、２，６−ジクロルベンゾイル−若しくは２，６−ジメトキシベンゾイル−ジフェニルフォスフィンオキサイド、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド等のアシルフォスフィンオキサイド誘導体、１，２−オクタンジオン，１−〔−４−（フェニルチオ）−，２−（Ｏ−ベンゾイルオキシム）〕、エタノン１−［９−エチル−６−（２−メチルベンゾイル）−９Ｈ−カルバゾール−３−イル］−１−（Ｏ−アセチルオキシム）等のオキシムエステル化合物が挙げられる。これらの中では、硬化速度に優れる点で、アルキルアセトフェノン誘導体、α−ヒドロキシアセトフェノン類、ホスフィンオキサイド類からなる群の１種以上が好ましく、アルキルアセトフェノン誘導体がより好ましい。アルキルアセトフェノン誘導体の中では、ベンジルジメチルケタールが好ましい。これらは１種以上組み合わせて用いることができる。
【００４９】
本実施形態で使用する成分（３）の使用量は、成分（１）１００質量部に対して、０．５〜１０質量部が好ましく、１〜７質量部がより好ましい。０．５質量部以上だと硬化速度が早くなり、１０質量部以下だと貯蔵安定性が良くなる。
【００５０】
本実施形態で使用する（４）芳香族アミン及び／又はピリジン誘導体としては、以下が挙げられる。芳香族アミンとして、Ｎ，Ｎ−ジメチルアニリン、Ｎ，Ｎ−ジメチル−ｐ−トルイジン及びＮ，Ｎ−ジオキシエチル−ｐ−トルイジン等が挙げられる。ピリジン誘導体としては、２，４−ピリジンジアミン等が挙げられる。これらの１種以上が使用できる。
これらの中では、成分（１）との反応性の点で、芳香族アミンが好ましい。芳香族アミンの中では、Ｎ，Ｎ−ジメチルアニリンが好ましい。
【００５１】
成分（４）の使用量は、成分（１）１００質量部に対して、０．０５〜５質量部が好ましく、０．１〜１質量部がより好ましい。０．０５質量部以上だと硬化速度が早くなり、５質量部以下だと貯蔵安定性が良くなる。
【００５２】
本実施形態で使用する成分（５）有機金属塩としては、β−ジケトンキレート、β−ケトエステルキレート、有機酸金属塩からなる群の１種以上が好ましい。β−ジケトンキレートとしては、アセチルアセトネートのキレートが好ましい。アセチルアセトネートのキレートとしては、バナジルアセチルアセトネート、コバルトアセチルアセトネート及び銅アセチルアセトネート等が挙げられる。アセチルアセトネートのキレートの中では、バナジルアセチルアセトネートが好ましい。β−ケトエステルキレートとしては、アセト酢酸エチルのキレート、ナフテン酸（ｎａｐｈｔｈｅｎｉｃ  ａｃｉｄ）銅、ナフテン酸バナジル等が挙げられる。有機酸金属塩としては、脂肪族カルボン酸が好ましい。脂肪族カルボン酸としては、２−エチルヘキシル酸銅、ステアリン酸バナジル等が挙げられる。これらの１種以上が使用できる。これらの中では、成分（２）との反応性の点で、還元性を有する金属塩が好ましく、β−ジケトンキレート、β−ケトエステルキレートからなる１種以上がより好ましく、β−ジケトンキレートが最も好ましい。
【００５３】
成分（５）の使用量は、成分（１）１００質量部に対して、０．０５〜５質量部が好ましく、０．１〜１質量部がより好ましい。０．０５質量部以上だと硬化速度が早く、接着性が大きく、５質量部以下だと未反応の成分が残らず、接着性が向上する。
【００５４】
本実施態様としては、硬化性組成物として使用することが挙げられる。本実施態様としては、硬化性樹脂組成物として使用することが挙げられる。本実施態様としては、二剤型の組成物として使用することが挙げられる。本実施態様としては、接着剤組成物として使用することが挙げられる。
【００５５】
本実施態様の中では、貯蔵安定性に優れる点で、二剤型の接着剤組成物として使用することが好ましい。
【００５６】
二剤型の接着剤組成物については、本実施形態の接着剤組成物の必須成分全てを貯蔵中は混合せず、接着剤組成物を第一剤及び第二剤に分け、第一剤に少なくとも成分（２）を、第二剤に少なくとも成分（４）と成分（５）を別々に貯蔵する。成分（３）は第一剤、第二剤のどちらに貯蔵しても構わない。この場合、両剤を同時に又は別々に被着体に塗布して接触、硬化することによって、二剤型の接着剤組成物として使用できる。
【００５７】
二剤型の接着剤組成物については、第一剤及び第二剤を、２：１〜１：２の割合（質量比）で混合することが好ましく、１．５：１〜１：１．５の割合（質量比）で混合することがより好ましく、１：１の割合（質量比）で混合することが最も好ましい。
【００５８】
別の実施態様としては、第一剤及び第二剤のいずれか一方又は両方に（メタ）アクリル系モノマー及びその他の任意の成分を予め含有せしめ、使用時に両者を混合することによって、一剤型の接着剤組成物として使用できる。
【００５９】
本実施形態の接着剤組成物は、下記の光源を用いたエネルギー線の照射により、硬化することができる。
【００６０】
本実施形態において、接着剤組成物の硬化、接着に用いられる光源としては、特に限定されないが、ハロゲンランプ、メタルハライドランプ、ハイパワーメタルハライドランプ（インジウム等を含有する）、低圧水銀ランプ、高圧水銀ランプ、超高圧水銀ランプ、キセノンランプ、キセノンエキシマランプ、キセノンフラッシュランプ、ライトエミッティングダイオード（以下、ＬＥＤという）等が挙げられる。これらの光源は、それぞれの光ラジカル重合開始剤の反応波長に対応したエネルギー線の照射を効率よく行える点で、好ましい。
【００６１】
上記光源は、各々放射波長、エネルギー分布が異なる。そのため、上記光源は光ラジカル重合開始剤の反応波長等により適宜選択される。又、自然光（太陽光）も反応開始光源になり得る。
【００６２】
上記光源は、直接照射、反射鏡等による集光照射、ファイバー等による集光照射を行ってもよい。低波長カットフィルター、熱線カットフィルター、コールドミラー等も用いることもできる。
【００６３】
エネルギー線を照射して、組成物を硬化させる際は、波長３６５ｎｍにおいて１０〜１０００ｍＷ／ｃｍ2の照度で組成物に照射し硬化させることが好ましく、波長３６５ｎｍにおいて５０〜５００ｍＷ／ｃｍ2の照度で組成物に照射し硬化させることがより好ましく、波長３６５ｎｍにおいて１００〜２００ｍＷ／ｃｍ2の照度で組成物に照射し硬化させることが最も好ましい。
【００６４】
本実施形態の組成物は、ダンパー材の接着に使用することが好ましい。本明細書におけるダンパー材とは、スピーカー用ダンパーに使用する材料をいう。スピーカー用ダンパーは、例えば、スピーカーの振動板を振動可能になるように支持する。スピーカー用ダンパーは、繊維材料等からなる布材に樹脂を含浸した後、加熱成型加工することにより、製造している。布材の中では、綿が好ましい。樹脂の中では、成型性の点で、フェノール樹脂が好ましい。
【００６５】
スピーカーは、例えば、図１の構造を示す。スピーカーは、ボトムプレート１、リング状のマグネット２、リング状のトッププレート３を積層し、接着することにより得られる界磁部にフレーム４を結合し、このフレーム４の周縁部５にコーン６の周縁部（コーンエッジ）７を結合し、このコーン６の中央部にボイスコイル８を結合し、このボイスコイル８の中間部をダンパー９で保持してボイスコイル８の下部をボトムプレート１の中央部にはまりこむように構成している。スピーカーは、コーン６の中央上面にダストキャップ１０を貼り付けて構成している。
【００６６】
コーン６、ボイスコイル８及びダンパー９からなるスピーカー３点部の接着は、例えば、図２に示すようになっている。ボイスコイル８は、ボイスコイル８の外周に紙テープ１１を巻き付け、さらに紙テープ１１の外周にコイル１２を巻き付けて構成している（図中、丸印で明示した部分はスピーカー３点部の接着箇所を示す。スピーカー３点部は接着剤組成物１３により接着している）。
【実施例】
【００６７】
以下の実験例により本実施形態を詳細に説明する。以下、各使用材料の使用量の単位は質量部で示す。【００６８】
使用材料は、表１〜４に示した。【００６９】
組成物や評価に使用した材料を以下に示した。
［使用材料］
メタクリル酸メチル
メタクリル酸
２，２−ビス（４−メタクリロキシポリエトキシフェニル）プロパン：ｍ、ｎは、一般式（Ｂ）のｍ、ｎをいう。一般式（Ｂ）において、Ｚ、Ｚ’はメタクリロイル基を示し、Ｒ2、Ｒ2’はエチレン基を示し、Ｒ3、Ｒ3’はメチル基を示す。
トリメチロールプロパントリメタクリレート
トリメチロールプロパントリアクリレート
クメンハイドロパーオキサイド
ベンジルジメチルケタール
Ｎ，Ｎ−ジメチルアニリン
バナジルアセチルアセトネート
ＳＰＣＣ：市販品、ＳＰＣＣ−Ｄブラスト処理鋼板【００７０】
各物性については、以下のようにして測定した。特記しない限り、温度２３℃、相対湿度５０％の環境下において、測定した。【００７１】
［固着時間］
ダンパー材の片方に第一剤と第二剤を等量混合したものを塗布し、その後ダンパー材（布材にフェノール樹脂を含浸させた素材、布として綿を使用）同士を重ね合わせて貼り合わせたものを試料とした。貼り合わせ（接着面積：１０ｍｍ×１０ｍｍ）直後に、紫外線（水銀キセノンランプ：Ｅｘｅｃｕｒｅ３０００  ＨＯＹＡ社製、波長：３６５ｎｍ、照度：１５０ｍＷ／ｃｍ2）を所定の時間照射した。試料の固着時間（単位：秒）は、温度２３℃、湿度５０％の環境下で、プッシュプルゲージ（ＭｏｄｅｌＳ、Ｋｏｍｕｒａ社製）で引っ張り、貼り合わせ直後から、２Ｎ以上の強度が測定されるまでの時間を測定した。【００７２】
固着時間においては、硬化性の点で、１０秒以内に２Ｎ以上の強度が発現することが好ましい。【００７３】
［硬度］
ＪＩＳ  Ｋ６２５３−３：２０１２に則り、第一剤と第二剤を等量混合したものを、直径：１００ｍｍ、厚さ２ｍｍの円型枠（シリコーンシート）に塗布し、ＰＥＴフィルム（１８８μｍ）にて、両面を貼り合わせ、温度２３℃、相対湿度５０％の環境下で、２４時間硬化させた樹脂を、同環境雰囲気下で硬度計（高分子機器株式会社社製  タイプＤデュロメーター）にて測定を行った。測定開始から３秒後の数値を記載した。【００７４】
硬度は、スピーカーの音質と耐振動性の点で、ショアーＤ６１以上７１以下が好ましい。【００７５】
［ＳＰＣＣ／ＳＰＣＣ引張剪断接着強さ（引張剪断接着強さ）］
ＪＩＳ  Ｋ６８５６：１９９４に従い、試験片（１００ｍｍ×２５ｍｍ×１．６ｍｍｔ、ＳＰＣＣ−Ｄサンドブラスト処理）の片方に第一剤と第二剤を等量混合したものを塗布し、その後、直ちにもう片方の試験片（１００ｍｍ×２５ｍｍ×１．６ｍｍｔ、ＳＰＣＣ−Ｄサンドブラスト処理）を重ね合わせて貼り合わせた後、温度２３℃、相対湿度５０％の環境下において、２４時間養生したものを試料とした。試料の引張剪断接着強さ（単位：ＭＰａ）は、温度２３℃、相対湿度５０％の環境下において、引張速度１０ｍｍ／分で測定した。【００７６】
引張剪断接着強さは、接着性の点で、４．２ＭＰａ以上が好ましい。【００７７】
［実験例１〜１８］
表１〜４の組成（質量部で示す）で各使用材料を混合して、第一剤と第二剤からなる接着剤組成物を調製し、測定結果を表１〜４に併記した。【００７８】
【表１】
2019059239.tif 000010
【００７９】
【表２】
2019059239.tif 000011
【００８０】
【表３】
2019059239.tif 000012
【００８１】
【表４】
2019059239.tif 000013
【００８２】
本実施形態は、硬化性と接着性が優れる。本実施形態は、ショアーＤ（硬度）が６１以上７１以下であるので、スピーカーの音質と耐振動性が優れる（実験例１〜１０）。また本実施形態は、（１−１）〜（１−３）の使用量を更にそれぞれ３０〜５０質量部、２０〜４０質量部、２０〜４０質量部の範囲とすることにより、一段と効果が向上する（実験例１〜４と実験例５〜１０との対比）。【００８３】
（１−１）を使用しないと、硬度が大きすぎ、接着性が小さい（実験例１１）。（１−１）の代わりに、メタクリル酸を使用すると、接着性が小さい（実験例１８）。（１−２）を使用しないと、接着性が小さい（実験例１７）。（１−３）を使用しないと、光ラジカル硬化性が小さく、接着性が小さい（実験例１６）。（２）を使用しないと、硬化しない（実験例１２）。（３）を使用しないと、光ラジカル硬化性が小さい（実験例１３）。（４）を使用しないと、光ラジカル硬化性が小さく、硬度が小さい（実験例１４）。（５）を使用しないと、硬化しない（実験例１５）。
【産業上の利用可能性】
【００８４】
本実施形態は、スピーカー部品の組み立て用の接着に好適であり、硬化速度が速く、スピーカー組立等の生産タクトを短縮できる効果を奏する。【００８５】
本実施形態は、紫外線を照射する事により、数秒で次工程に移る際の振動等で位置ズレを発生しない強度を確保でき、更に、紫外線が当たらない箇所でも良好な硬化性を示すため、生産性に優れるという効果を奏する。【００８６】
本実施形態は、最適な硬度を有し、スピーカーの音質や耐振動性に優れる組成物を提供できる。【００８７】
本実施形態は、ＳＧＡ接着剤の優れた性能と光硬化型接着剤の速硬化性を有する接着剤組成物を提供でき、産業上の有益性は極めて大きい。
【符号の説明】
【００８８】
１ ボトムプレート
２ マグネット
３ トッププレート
４ フレーム
５ フレームの周縁部
６ コーン
７ コーンの周縁部（コーンエッジ）
８ ボイスコイル
９ ダンパー
１０ ダストキャップ
１１ 紙テープ
１２ コイル
１３ 接着剤組成物
【図１】
2019059239.tif 000016
【図２】
2019059239.tif 000017
【国際調査報告】
2019059239.tif 000018
2019059239.tif 000019
2019059239.tif 000020
2019059239.tif 000021